Aイソステアリン酸被覆微粒子酸化チタン、B炭化水素油、Cシリコーン分岐型ポリエーテル変性シリコーン、シリコーン分岐型アルキル共変性ポリエーテル変性シリコーン及びシリコーン分岐型ポリグリセリン変性シリコーンから選択される1種又は2種以上の変性シリコーンを含有することを特徴とする油中水型日焼け止め化粧料。炭化水素油がスクワラン、流動パラフィン、水素添加ポリイソブテン、イソドデカンから選択される1種又は2種以上であることを特徴とする請求項1に記載の日焼け止め化粧料。炭化水素油の配合量が1質量~10質量であることを特徴とする請求項1又は2に記載の日焼け止め化粧料。イソステアリン酸被覆微粒子酸化チタンの含有量が1~20質量である請求項1~請求項3のいずれかに記載の油中水型日焼け止め化粧料。微粒子酸化チタンを配合した日焼け止め化粧料は、皮膚に塗布すると白浮きがしてしまう欠点が指摘されていた。また白浮きがしないようにすると、青みの強い不自然な青白さを肌に与えていた。本発明は、皮膚に塗布したとき、透明性が高く、青白さが抑制されて、白浮きがない日焼け止め化粧料の提供を課題とする。本発明の主な構成は、次のとおりである。1Aイソステアリン酸被覆微粒子酸化チタン、B炭化水素油、Cシリコーン分岐型ポリエーテル変性シリコーン、シリコーン分岐型アルキル共変性ポリエーテル変性シリコーン及びシリコーン分岐型ポリグリセリン変性シリコーンから選択される1種又は2種以上の変性シリコーンを含有することを特徴とする油中水型日焼け止め化粧料。2炭化水素油がスクワラン、流動パラフィン、水素添加ポリイソブテン、イソドデカンから選択される1種又は2種以上であることを特徴とする1に記載の油中水型日焼け止め化粧料。3炭化水素油の配合量が1質量~10質量であることを特徴とする1又は2に記載の油中水型日焼け止め化粧料。4イソステアリン酸被覆微粒子酸化チタンの含有量が1~20質量である1~3のいずれかに記載の油中水型日焼け止め化粧料。本発明により、微粒子酸化チタンを配合した日焼け止め化粧料であって、皮膚に塗布したとき、透明性が高いにもかかわらず青白さが抑制され、白浮きがない、安定な日焼け止め化粧料が提供される。本発明において、A成分のイソステアリン酸被覆微粒子酸化チタンは酸化アルミニウム又は酸化ケイ素処理を施した微粒子酸化チタンをイソステアリン酸で被覆したものである。さらに、親油性を高めるためにジメチコンによる被覆処理を施しても良い。微粒子酸化チタンとは平均粒子径が0.01~0.1μmのものをいう。微粒子酸化チタンは一般的に耐候性を向上させ、分散媒との親和性を向上させるために、製造時に酸化アルミニウム又は酸化ケイ素で表面処理される。酸化アルミニウムで処理した方が親油性に優れるため好ましい。酸化アルミニウム又は酸化ケイ素処理を施した微粒子酸化チタンは、イソステアリン酸と水又はアルコール等の溶媒と混合され、サンドグラインダーミル等の混合機によって粉砕混合されることによって、イソステアリン酸による被覆がなされる。イソステアリン酸被覆微粒子酸化チタンは市販品を用いることができ、本発明に適するものとして、三好化成株式会社製SAIS-T-05320やテイカ株式会社製MT-10EX等が挙げられる。本発明の化粧料にはイソステアリン酸被覆微粒子酸化チタンを1~20質量含有し、より好ましくは2~10質量を含有する。1質量以下の場合紫外線遮蔽力が日焼け防止効果を発揮できない。また20質量を超えると白浮きが強くなってしまう。B成分の炭化水素油としては、スクワラン、流動パラフィン、水素添加ポリイソブテン、水素添加ポリブテン、イソドデカン、ポリエチレンワックス、ポリプロピレンワックス等が挙げられる。スクワラン、流動パラフィン、水素添加ポリイソブテン、イソドデカンが好ましく、スクワランが特に好ましい。炭化水素油の配合量は1~10質量が好ましい。1質量未満では、透明性を向上させる効果が得られにくく、10質量を超えるとべたつきが強まるため好ましくない。C成分の一つであるシリコーン分岐型ポリエーテル変性シリコーンは、ポリジメチルシロキサンを骨格として、これに-C3H6-O-C2H4OnHで表されるポリエーテル基が上記のポリジメチルシロキサン骨格のSi原子に側鎖として複数結合している。すなわち、-C2H4-SiCH32On-SiCH33で表されるシリコーン基が側鎖としてポリジメチルシロキサン骨格のSiに複数結合した化合物である。このようなシリコーン分岐型ポリエーテル変性シリコーンは市販品を用いることができる。例えば信越化学工業製PEG-9ポリジメチルシロキシエチルジメチコン商品名:KF-6028Pが挙げられる。また、C成分の一つであるシリコーン分岐型アルキル共変性ポリエーテル変性シリコーンは、ポリジメチルシロキサンを骨格として、これに炭素数2以上のアルキル基が側鎖としてポリジメチルシロキサン骨格のSiに複数結合したものである。側鎖として、-C3H6-O-C2H4OnHで表されるポリエーテル基が上記と同様にポリジメチルシロキサン骨格のSiに複数結合している。このようなシリコーン分岐型アルキル共変性ポリエーテル変性シリコーンとして市販品を用いることができる。例えば信越化学工業製ラウリルPEG-9ポリジメチルシロキシエチルジメチコン商品名:KF-6038が挙げられる。さらにC成分の一つであるシリコーン分岐型ポリグリセリン変性シリコーンは、ポリジメチルシロキサンを骨格として、これに-C3H6-O-CH2CHOHCH2OnHで表されるポリエーテル基が上記のポリジメチルシロキサン骨格のSiに複数結合したものである。このようなシリコーン分岐型ポリグリセリン変性シリコーンとして市販品を用いることができる。例えば信越化学工業製ポリグリセリル-3ポリジメチルシロキシエチルジメチコン商品名:KF-6104が挙げられる。これらの変性シリコーン化合物は界面活性作用を有しており、化粧料をW/O型の乳化状態に保つ機能を有している。なおC成分の変性シリコーン化合物の化粧料への配合は、それぞれを単独で配合しても良いし、2種又は3種を混合しても良い。変性シリコーンの総配合量は、化粧料あたり1~10質量が好ましい。C成分の変性シリコーンは両親媒性を有し、界面活性作用を有している。本発明の化粧料においては界面活性剤としての機能も果たす。本発明の油中水型日焼け止め化粧料には、本発明の効果を損なわない範囲内で、微粒子酸化亜鉛、微粒子酸化セリウム等の紫外線遮蔽効果を有する無機粉体を配合することができる。また、PMMA等のポリマービーズや球状シリカ等の粉体を配合することができる。本発明の油中水型日焼け止め化粧料には炭化水素油以外に油剤として、シリコーン油、トリグリセライド油、ワックスエステル油、高級アルコール、高級脂肪酸等を配合することができる。特に、シリコーン油を配合すると使用性に優れるため好ましい。シクロペンタシロキサン、シクロテトラシロキサン、シクロヘキサシロキサン等の揮発性の環状シリコーン油や、直鎖の低分子シリコーン油を用いると使用性が向上し好ましい。特に、シクロペンタシロキサンが使用性の点で好ましい。本発明の油中水型日焼け止め化粧料には、発明の効果を損なわない範囲で、化粧料に通常用いられる成分、例えば、酸化防止剤、保湿剤、増粘剤、界面活性剤、有機紫外線吸収剤、香料、保香剤、防腐剤、pH調整剤、香料、血行促進剤、冷感剤、制汗剤、殺菌剤、皮膚賦活剤その他の美容成分、薬効成分などを配合することができる。本発明の日焼け止め化粧料の形態として、サンスクリーンクリーム、サンスクリーンローション、サンケアスプレー、サンスクリーンエマルジョン、サンスクリーンムース等が挙げられる。以下に実施例、試験例を示し、本発明をさらに具体的に説明する。試験1変性シリコーンによる微粒子酸化チタン配合化粧料の透明化と安定性に及ぼす効果試験表1の組成により、変性シリコーンや各種界面活性剤用いて調製した本発明の日焼け止め化粧料と比較例の保存安定性と皮膚に塗布した場合の透明性を評価した。各化粧料の調製法無機粉体、イソステアリン酸被覆した微粒子化酸化チタン、変性シリコーン、界面活性剤、油剤を常温で撹拌混合して油相とした。この油相にあらかじめ、水、グリセリン、ブチレングリコールBG、塩化ナトリウムNaを溶解混合して調製した水相を投入しながらホモミキサーで撹拌混合し、W/O型の日焼け止め化粧料を得た。実施例1~3、比較例1~3に使用した無機紫外線遮蔽剤は、イソステアリン酸で被覆された微粒子酸化チタンとして三好化成製SAIS-T-05320を用いた。SAIS-T-05320の組成成分は微粒子酸化チタン69.7、水酸化アルミニウム10.3、イソステアリン酸15、ジメチコン5からなり、酸化チタン粒子がイソステアリン酸で被覆されている。保存安定性試験調製した日焼け止め化粧料を瓶に入れ密封し、25°C、40°C、50°Cに保管し、分離、沈降ケーキングの有無を2か月後に観察し、以下の基準で評価した。○:分離、沈降ケーキングのいずれもない。△:若干沈降が認められる。×:分離、沈降ケーキングのいずれかがある透明性試験日焼け止め化粧料50mgを上腕内側部にとり、4cm×4cmに塗り伸ばして、以下の基準により目視で透明性を評価した。○:殆ど透明である。△:青白さが認められる。×:白っぽく、透明性が低い。試験結果保存安定性と透明性の評価結果は表1、下欄に示す通りである。Cの変性シリコーン化合物を配合した実施例1~3は、保存安定性透明性に優れ、白浮きも生じなかった。一方油剤を変えずに、変性シリコーン化合物に代えてトリイソステアリン酸ポリグリセリル-2を配合した比較例1、PEG/PPG-19/19ジメチコンを配合した比較例2、PEG-9ジメチコンのみを配合した比較例3は、いずれも保存安定性透明性に劣るものであった。シリコーン分岐型ポリエーテル変性シリコーンであるPEG-9ポリジメチルシロキシエチルジメチコンを配合した実施例1の化粧料は、特に保存安定性に優れ、50°Cで2か月保存しても分離や沈降が生じなかった。試験2シリコーン分岐型ポリエーテル変性シリコーンPEG-9ボリジメチルシロキシエチルジメチコンとイソステアリン酸被覆した微粒子化酸化チタンの組み合わせ効果試験変性シリコーンとしてシリコーン分岐型ポリエーテル変性シリコーンPEG-9ボリジメチルシロキシエチルジメチコンを用いて微粒子化酸化チタンの被覆剤との組み合わせ効果を試験した。実施例1の処方において、イソステアリン酸被覆した微粒子化酸化チタンを、ジメチコン/メチコンコポリマーで被覆したもの比較例4、ジメチコン/メチコンコポリマーで次に被覆したもの比較例5、ステアリン酸とジメチコン/メチコンコポリマーで被覆したもの比較例6を表2の処方により調製した。調製法試験例1と同様の方法で日焼け止め化粧料を得た。なお比較例4は、シリカとジメチコン/メチコンコポリマーで被覆された微粒子酸化チタン岩瀬コスファ製コスメサーブWP-40TSFを用いた。比較例5は、ジメチコン/メチコンコポリマーで被覆された微粒子酸化チタンチタン工業製TD3312を用いた。また比較例6は、ステアリン酸とジメチコンで被覆された微粒子酸化チタン三好化成製SA-TTO-S-4/D5を用いた。岩瀬コスファ製コスメサーブWP-40TSFの被覆微粒子酸化チタンの組成は微粒子酸化チタン76.75、シリカ4.75、水酸化アルミニウム13、ジメチコン/メチコンコポリマー5.5、チタン工業製TD3312の被覆微粒子酸化チタンの組成は微粒子酸化チタン81.5、水酸化アルミニウム13、ジメチコン/メチコンコポリマー5.5、三好化成製SA-TTO-S-4/D5の被覆微粒子酸化チタンの組成は微粒子酸化チタン73、水酸化アルミニウム9、ステアリン酸0.08、ジメチコン0.1である。また、岩瀬コスファ製コスメサーブWP-40TSF、チタン工業製TD3312、三好化成製SA-TTO-S-4/D5は、いずれもプレミックス原料であり、プレミックス原料中の各成分の濃度は、表2中の各成分の欄に記載した。透明性試験試験例1と同様に日焼け止め化粧料50mgを上腕内側部にとり、4cm×4cmに塗り伸ばして、同様の基準により透明性を評価した。色差測定また透明性を評価するとともに、実施例1、比較例4、比較例5、比較例6の化粧料を塗布したときに生じる皮膚の青みの程度を評価した。すなわち、コニカミノルタセンシング製分光測色計を用いて、日焼け止め化粧料を塗布する前と塗布した後の皮膚のLab値を測定した。実施例1及び比較例4~6の日焼け止め化粧料を各50mg、上腕内側部にとり、4cm×4cmに塗り伸ばした。各塗布部位について、日焼け止め化粧料塗布前の皮膚のLab値を測定して、LA、aA、bAとし、日焼け止め化粧料塗布後の皮膚のLab値を測定して、LB、aB、bBとした。以下の式により塗布後と塗布前の色差ΔEab及びb値の差Δbを求めた。ΔEab=[LB-LA2aB-aA2bB-bA2]1/2Δb=bB-bAΔEabが小さいほど、塗布した日焼け止め化粧料の透明性が高いことを意味している。また、Δbが小さいほど、塗布した日焼け止め化粧料の青みが少ないことを表す。試験結果比較例4~6の各化粧料の透明性試験の結果は表2に示す通りである。透明性試験の結果、イソステアリンで被覆された微粒子酸化チタンを用いた実施例1は、試験1の結果で記載したとおり透明であるのに対して、シリカとジメチコン/メチコンコポリマーで被覆された微粒子酸化チタンを用いた比較例4、ジメチコン/メチコンコポリマー、ジメチコン/メチコンコポリマーで被覆された比較例5、ステアリン酸とジメチコンで被覆された微粒子酸化チタンを用いた比較例6を塗布するといずれも実施例1に比して強い青みが観察された。また実施例1、比較例4~比較例5の各化粧品の色差測定結果は表3及び図1に示す通りである。色差測定の結果、イソステアリン酸で被覆された微粒子酸化チタンを用いた実施例1の化粧料の透明性は極めて高いと評価できた。また目視で評価した結果に対応して、Δb値も低い、すなわち青みも低いという測定結果であった。一方、シリカ、ジメチコン/メチコンコポリマーで被覆された微粒子酸化チタンを用いた比較例4、ジメチコン/メチコンコポリマーで被覆された微粒子酸化チタンを用いた比較例5、ステアリン酸とジメチコンで被覆された微粒子酸化チタンを用いた比較例6は、いずれも実施例1と比べて透明性、Δb値も高かった。すなわち青味の点で顕著に劣っていた。試験3炭化水素油配合による透明性に対する効果試験油剤として炭化水素油を配合した実施例4~7及び、炭化水素油を配合していない比較例7~10を表4の処方により調製した。製法試験3と同様に無機粉体、変性シリコーン、界面活性剤、油剤を常温で撹拌混合して油相とする。油相に水相を投入しながら撹拌混合し、日焼け止め化粧料を得た。実施例4~7、比較例7~10には、イソステアリン酸で被覆された微粒子酸化チタンとして三好化成製SAIS-T-05320を用いた。透明性試験調製した各日焼け止め化粧料50mgを上腕内側部にとり、4cm×4cmに塗り伸ばして、試験1と同じ基準により透明性を評価した。○:殆ど透明である。△:青白さが認められる。×:白浮きし、透明性がない。試験結果透明性試験の結果を表4下欄に示す。油剤として炭化水素油であるスクワラン、流動パラフィン、水添ポリイソブテン、イソドデカンを用いた実施例4~7はいずれも透明性に優れていた。一方、炭化水素油に代えてエチルヘキサン酸セチルを配合した比較例7、イソノナン酸イソトリデシルを配合した比較例8、オレイン酸オレイルを配合した比較例9並びに、炭化水素油を配合していない比較例10は何れも透明性に劣り青白さが認められるか、白浮きするものであった。炭化水素油は微粒子化酸化チタンを配合した化粧料の透明性の向上と青みの抑制に大きく寄与することが判明した。